(57)【要約】【課題】  従来のスピニング加工では、円筒状素管を装着して回転するマンドレルが片持ちであるために偏心やたわみを生じ易く、そのためにマンドレル回転に不均一が出やすく、肉厚の均一性、真直度、円筒性、平滑性等の特性において益々厳しい基準を要求される用途向け製品の生産では、歩留まり、生産性において改善すべき課題があった。【解決手段】  マンドレルの軸芯を支持するマンドレル回転支持部材とマンドレル軸芯支持回転部材でマンドレルを両持ちにして回転の安定化を図り、同時に円筒状素管に引張り張力を付加すること、また短縮化マンドレルを使用し減厚した素管に引張り張力を付加させて移動することによって大径・長尺薄肉金属円筒体の成形装置のコンパクト化と成型品の加工品位の安定化が可能になった。【選択図】図１
2009006359.tif 000002
【特許請求の範囲】
【請求項１】
塑性加工が可能な金属から成る円筒状素管を装着する円筒状素管支持部材であるマンドレルと、前記円筒状素管の側壁を加圧する回転しごき加工部材を有する薄肉金属円筒体製造工程において、円筒状素管をマンドレルに装着した後、円筒状素管の１端をマンドレルで拘束し、円筒状素管に張力を付加する張力付加部材を円筒状素管の他の１端に当て、円筒状素管の軸線に沿って引張り力を付加しながら、マンドレルの軸芯を支持する支持回転部材でマンドレルの軸芯を支持して、マンドレルが円筒状素管とともに円筒状素管の軸線の回りを回転し、さらに回転しごき加工部材が円筒状素管の壁面を押圧しつつ、引張り力付加の方向と同方向に円筒状素管の軸線に沿って移動することを特徴とする薄肉金属円筒体の製造方法並びに製造装置。
【請求項２】
前記薄肉金属円筒体製造工程において、円筒状素管をマンドレルに装着した後、円筒状素管に張力を付加する張力付加部材を円筒状素管の１端に当て、円筒状素管の軸線に沿って引張り力を付加しながら、マンドレルの軸芯を支持する支持回転部材でマンドレルの軸芯を支持して、マンドレルが円筒状素管とともに円筒状素管の軸線の回りを回転し、さらに回転しごき加工部材が円筒状素管の壁面を押圧しつつ、引張り力付加の方向と逆方向に円筒状素管の軸線に沿って移動することを特徴とする薄肉金属円筒体の製造方法並びに製造装置。
【請求項３】
前記薄肉金属円筒体製造工程において、円筒状素管をマンドレルに装着した後、円筒状素管の端部を拘束する素管拘束部材で円筒状素管の１端を拘束しながら、マンドレルの軸芯を支持する支持回転部材でマンドレルの軸芯を支持して、マンドレルが円筒状素管とともに円筒状素管の軸線の回りを回転し、さらに回転しごき加工部材が円筒状素管の壁面に押圧しつつ、円筒素管の拘束端部と逆方向に円筒状素管の軸線に沿って移動することを特徴とする薄肉金属円筒体の製造方法並びに製造装置。
【請求項４】
前記薄肉金属円筒体製造工程において、円筒状素管をマンドレルに装着した後、円筒状素管の端部を拘束する素管拘束部材で円筒状素管の１端を拘束し、円筒状素管に張力を付加する張力付加部材を円筒状素管の他の１端に当て、円筒状素管の軸線に沿って引張り力を付加しながら、マンドレルの軸芯を支持する支持回転部材でマンドレルの軸芯を支持して、マンドレルが円筒状素管とともに円筒状素管の軸線の回りを回転し、さらに回転しごき加工部材が円筒状素管の壁面に押圧しつつ、円筒素管の拘束端部と逆方向に円筒状素管の軸線に沿って移動することを特徴とする薄肉金属円筒体の製造方法並びに製造装置。
【請求項５】
前記薄肉金属円筒体製造工程において、成型後の製品よりも長さが短いマンドレルに円筒状素管を装着した後、円筒状素管の端部を拘束固定する素管拘束部材で円筒状素管の１端を拘束し、円筒状素管に張力を付加する張力付加部材を円筒状素管の他の１端に当て、円筒状素管の軸線に沿って引張り力を付加しながら、マンドレルの軸芯を支持する支持回転部材でマンドレルの軸芯を支持して、マンドレルが円筒状素管とともに円筒状素管の軸線の回りを回転し、さらに回転しごき加工部材が円筒状素管の壁面に押圧しつつ、円筒素管の拘束端部の方向に円筒状素管の軸線に沿って移動することを特徴とする薄肉金属円筒体の製造方法並びに製造装置。
【請求項６】
前記薄肉金属円筒体製造工程において、成型後の製品よりも長さが短いマンドレルに円筒状素管を装着した後、円筒状素管の端部を拘束固定する素管拘束部材で円筒状素管の１端を拘束し、円筒状素管に張力を付加する張力付加部材を円筒状素管の他の１端に当て、円筒状素管の軸線に沿って引張り力を付加しながら、回転しごき加工部材が円筒状素管の壁面に押圧し、マンドレルが円筒状素管とともに円筒状素管の軸線の回りを回転しつつ回転しごき加工部材の方向に円筒状素管の軸線に沿って移動することを特徴とする薄肉金属円筒体の製造方法並びに製造装置。
【請求項７】
前記薄肉金属円筒体製造工程において、成型後の製品よりも長さが短いマンドレルに円筒状素管を装着した後、円筒状素管の端部を拘束固定する素管拘束部材で円筒状素管の１端を拘束し、円筒状素管に張力を付加する張力付加部材を円筒状素管の他の１端に当て、円筒状素管の軸線に沿って円筒素管の拘束端部と逆方向に引張り力を付加し、円筒状素管の壁面を押圧しつつ自転する複数の回転しごきロ−ラを備えた回転しごき加工部材が円筒状素管の軸線の回りを回転しつつ円筒状素管の軸線に沿って素管拘束固定部の方向に移動することを特徴とする薄肉金属円筒体の製造方法並びに製造装置。
【発明の詳細な説明】
【技術分野】
【０００１】
本発明は、薄肉の金属円筒体の製造方法並びに製造装置に関し、特に光学フィルム、ナノインプリント、電子写真式プリンタ−用等のロ−ラやベルトとして使用可能な薄肉円筒体の製造方法並びに製造装置に関する。
【背景技術】
【０００２】
従来、光学フィルム製造、ナノインプリント、大小型電子写真式プリンタ−用、電子材料のフィルムラミネ−ト、高精度印刷のロ−ラやベルトとして、肉厚０．０３ないし０．３ｍｍの範囲のポリスチレンフィルム、ポリイミドフィルム製が用いられることが多い。
【０００３】
また、ニッケルめっき液中で電気めっきを行い、円筒形のマスタ上にニッケル金属を析出した電鋳品をマスタから抜き取るニッケル電鋳法で作られている。
【０００４】
あるいは下記特許文献および参考文献に記載されているようにマンドレルに装着した塑性加工が可能な金属からなる有底素菅を軸線の回りに回転させつつ、加工ロ−ラを有底素菅の側壁に押し当てることによって、有底素菅側壁の肉厚を薄くし、長さを引き伸ばす方法で作られた金属円筒体が用いられている。以下、この製法をスピニング加工という。
【特許文献１】特開２００１−２２５１３４号
【特許文献２】特開２００３−２７５８３４号
【特許文献３】特開２００６−２１２６７０号
【非特許文献１】日本塑性加工学会編「回転加工−転造とスピニング−」（コロナ社）
【発明の開示】
【発明が解決しようとする課題】
【０００５】
上述した用途のロ−ラやベルトは、加熱、加圧、冷却、剥離等の連続処理が行われる工程で用いられるので、熱伝導性、耐熱性が良好なことが望ましく、また、回転体として用いられるので疲労強度、剛性が優れていることが求められている。
【０００６】
しかし、ポリスチレン、ポリイミドのような樹脂系材料の場合は、熱伝導性が悪く、ニッケル電鋳品は、熱伝導性は優れているが２００℃以上の温度では熱脆化を起こす問題がある。
【０００７】
スピニング加工では、アルミニウム、ステンレス、ニッケル、チタン、銅あるいはステンレスと銅のクラッド材などを材料として塑性加工を行い、シ−ムレスの薄肉金属円筒体に成形する。金属の持つ優れた熱伝導性、耐熱性、疲労強度、剛性を活かしたロ−ラ、ベルトが得られ、今後、広範囲な応用分野が期待されている。
【０００８】
しかしながらスピニング加工では、円筒状素管を装着して回転するマンドレルに偏心やたわみがあるとマンドレル回転が不均一になり、薄肉金属円筒体の肉厚の均一性、真直度、円筒性、平滑性等の特性が損なわれる問題があった。益々厳しい基準を要求される上記用途向け製品の生産では、歩留まり、生産性において改善すべき課題であった。特に肉厚が０．０５ｍｍ以下の極薄肉金属円筒体に対して厳しい加工精度を求められ、さらに薄肉金属円筒体が大径・長尺化になるにつれて、従来の方法では対応が困難であった。
【０００９】
本発明は、以上のような従来の金属円筒体の製造方法における問題点に鑑みてなされたものであり、光学フィルム製造、ナノインプリント、電子写真式プリンタ−用のロ−ラやベルトに用いられる薄肉金属円筒体を高品質で効率よく製造する方法を提供することを目的とするもので、大径・長尺の薄肉金属円筒体の製造にも対応している。
【課題を解決するための手段】
【００１０】
この目的を達成するため、本発明のうち、請求項１は、塑性加工が可能な金属から成る円筒状素管を装着する円筒状素管支持部材であるマンドレルと、前記円筒状素管の側壁を加圧する回転しごき加工部材を有する薄肉金属円筒体製造工程において、円筒状素管をマンドレルに装着した後、円筒状素管の１端をマンドレルで拘束し、円筒状素管に張力を付加する張力付加部材を円筒状素管の他の１端に当て、円筒状素管の軸線に沿って引張り力を付加しながら、マンドレルの軸芯を支持する支持回転部材でマンドレルの軸芯を支持して、マンドレルが円筒状素管とともに円筒状素管の軸線の回りを回転しつつ、回転しごき加工部材が円筒状素管の壁面を押圧しつつ、引張り力付加の方向と同方向に円筒状素管の軸線に沿って移動することを特徴とする薄肉金属円筒体の製造方法並びに製造装置を提供する。
【００１１】
円筒状素管をスピニング加工で塑性加工し、薄肉金属円筒管にする場合に、円筒状素管を装入するマンドレルがその軸線の回りに均等に回転することが重要であり、マンドレルに偏心あるいはたわみがあると回転が不均一になり、成形された薄肉円筒体は肉厚の不均一、真直性不良、円筒度不良、反り等の品質低下を招く。これは薄肉金属円筒体の直径が小さく、長さが長いほど顕著に影響が出てくる。そこで片持ちのマンドレルの他端軸芯を支持回転部材で支持して両持ち回転で、マンドレルおよび円筒状素管を回転することによって小径・長尺のマンドレルでも回転の安定性が向上し、マンドレルの振れや偏心による成型品の品位低下は防止できる。さらに円筒状素管の円周に均一な引張り力を付加しながら、回転しごき加工部材を円筒状素管の壁面に押圧し、かつ円筒状素管の軸線に沿って引張り力付加の方向と同方向に移動することによって、一層、形状が優れた薄肉金属円筒体の成形が可能になる。
【００１２】
また、第２の課題解決手段による作用は次のとおりである。すなわち、前記薄肉金属円筒体製造工程において、円筒状素管をマンドレルに装着した後、円筒状素管に張力を付加する張力付加部材を円筒状素管の１端に当て、円筒状素管の軸線に沿って引張り力を付加しながら、マンドレルの軸芯を支持する支持回転部材でマンドレルの軸芯を支持して、マンドレルが円筒状素管とともに円筒状素管の軸線の回りを回転し、さらに回転しごき加工部材が円筒状素管の壁面を押圧しつつ、引張り力付加の方向と逆方向に円筒状素管の軸線に沿って移動することを特徴とする薄肉金属円筒体の製造方法並びに製造装置である。
【００１３】
前請求項の発明では、円筒状素管に付加する引張り力の方向と回転しごき加工部材の移動方向が同一であるが、本発明では円筒状素管に付加する引張り力の方向に対して、回転しごき加工部材の移動方向を逆にしたのである。これによって円筒状素管の１端の円筒素管拘束が不要になり、かつ、回転しごき加工部材の移動によって円筒状素管に生じる延伸力と拘束引張り力の方向が逆であるから、円筒状素管に作用する引張り力がより効果的である。
【００１４】
また、第３の請求項に記載されている発明は、前記薄肉金属円筒体製造工程において、円筒状素管をマンドレルに装着した後、円筒状素管の端部を拘束する素管拘束部材で円筒状素管の１端を拘束しながら、マンドレルの軸芯を支持する支持回転部材でマンドレルの軸芯を支持して、マンドレルが円筒状素管とともに円筒状素管の軸線の回りを回転し、さらに回転しごき加工部材が円筒状素管の壁面に押圧しつつ、円筒素管の拘束端部と逆方向に円筒状素管の軸線に沿って移動することを特徴とする薄肉金属円筒体の製造方法並びに製造装置である。
【００１５】
前記請求項１と請求項２は、円筒状素管に一端に張力付加部材を当てて、円筒素管の軸線に沿って引張り力を付加していたが、この発明では円筒状素管の一端を拘束している。円筒状素管の壁面を押圧している回転しごき加工部材の移動によって円筒状素管に生じる延伸力で引張り力を円筒状素管に与える方式である。  
【００１６】
また、請求項４で記載しているように、前記薄肉金属円筒体製造工程において、円筒状素管をマンドレルに装着した後、円筒状素管の端部を拘束する素管拘束部材で円筒状素管の１端を拘束しながら、円筒状素管に張力を付加する張力付加部材を円筒状素管の他の１端に当て、円筒状素管の軸線に沿って引張り力を付加しながら、マンドレルの軸芯を支持する支持回転部材でマンドレルの軸芯を支持して、マンドレルが円筒状素管とともに円筒状素管の軸線の回りを回転し、さらに回転しごき加工部材が円筒状素管の壁面に押圧しつつ、円筒素管の拘束端部と逆方向に円筒状素管の軸線に沿って移動することを特徴とする薄肉金属円筒体の製造方法並びに製造装置も効果的である。
【００１７】
この発明は、請求項３に記載した方法に加えて、円筒状素管の１端を拘束しながら他の１端に張力付加部材を当てて、さらに積極的に円筒素管の軸線に沿って円筒状素管に引張り力を付加するものである。これによって円筒状素管の形状が一層改善される。
【００１８】
また、請求項５は、前記薄肉金属円筒体製造工程において、成型後の製品よりも長さが短いマンドレルに円筒状素管を装着した後、円筒状素管の端部を拘束する素管拘束部材で円筒状素管の１端を拘束し、円筒状素管に張力を付加する張力付加部材を円筒状素管の他の１端に当て、円筒状素管の軸線に沿って引張り力を付加しながら、マンドレルの軸芯を支持する支持回転部材でマンドレルの軸芯を支持して、マンドレルが円筒状素管とともに円筒状素管の軸線の回りを回転し、さらに回転しごき加工部材が円筒状素管の壁面に押圧しつつ、円筒素管の拘束端部の方向に円筒状素管の軸線に沿って移動することを特徴とする薄肉金属円筒体の製造方法並びに製造装置である。
【００１９】
前記請求項１から４までの発明は、成型後の薄肉金属円筒体の長さに相当する長さを有するマンドレルに円筒状素管を装着してスピニング加工を行う。回転しごき加工され薄肉になった部分もマンドレル上を移動し、成形が完了してから薄肉金属円筒体をマンドレルから抜き取るのである。したがって薄肉金属円筒体の成形品長さが２０００ｍｍであれば、長さが２０００ｍｍ以上の長いマンドレルが必要になる。薄肉金属円筒管の長さが長くなるほどマンドレルの軸芯を支持回転部材で支持していてもマンドレルのたわみを生じるし、マンドレルの剛体の重量を支持する装置も頑丈さを要求される。また、マンドレルの長さと成型後の薄肉金属環状体をマンドレルから抜き取る装置の長さ、およびマンドレルから成型品を抜き取るスペ−スが必要であるので、装置の長さは成型品の長さの３倍超が必要になる。しかし、本発明によれば、マンドレルの長さは円筒状素管の長さ程度まで短縮でき、成型品長さが２０００ｍｍであっても円筒状素管の長さが５００ｍｍであればマンドレルの長さは５００ｍｍを少々超える程度でよい。マンドレルが短縮化出来て装置は簡素化が可能である。また、マンドレルのたわみ、偏心を最小にすることが容易である。
【００２０】
請求項６は、前記薄肉金属円筒体製造工程において、成型後の製品よりも長さが短いマンドレルに円筒状素管を装着した後、円筒状素管の端部を拘束する素管拘束部材で円筒状素管の１端を拘束し、円筒状素管に張力を付加する張力付加部材を円筒状素管の他の１端に当て、円筒状素管の軸線に沿って引張り力を付加しながら、回転しごき加工部材が円筒状素管の壁面に押圧し、マンドレルが円筒状素管とともに円筒状素管の軸線の回りを回転し、さらに回転しごき加工部材の方向に円筒状素管の軸線に沿って移動することを特徴とする薄肉金属円筒体の製造方法並びに製造装置である。
【００２１】
請求項５の発明では、円筒状素管を装着しているマンドレルは固定しており、しごきロ−ラを円筒状素管上に装備している回転しごき加工部材が円筒状素管の軸線の回りを回転しながら移動する。それに対して請求項６では円筒状素管支持部材のマンドレルは、前請求項と同じく円筒状素管の長さよりも少々長い程度まで短縮化することが可能であることと、マンドレルは回転することは同じであるが、回転しごき部材は移動せず、マンドレルの方が素管拘束部材で円筒状素管を拘束しながら、所定位置にある回転しごき部材の方に移動するところが異なる。円筒状素管の他の１端に張力付加部材を当て、円筒状素管の軸線に沿って張力を付加する。この例でもマンドレルの長さは短いので、マンドレルの振れや偏心は無く、成型品の真直度不良、反り発生など品位低下原因がなく、大径・長尺の薄肉金属円筒体の成形であっても高品位の成形が可能である。
【００２２】
請求項７の発明は、前記薄肉金属円筒体製造工程において、成型後の製品よりも長さが短いマンドレルに円筒状素管を装着した後、円筒状素管の端部を拘束する素管拘束部材で円筒状素管の１端を拘束し、円筒状素管に張力を付加する張力付加部材を円筒状素管の他の１端に当て、円筒状素管の軸線に沿って円筒素管の拘束端部と逆方向に引張り力を付加し、円筒状素管の壁面を押圧しつつ自転する複数の回転しごきロ−ラを備えた回転しごき加工部材が円筒状素管の回りを回転しつつ円筒状素管の軸線に沿って素管拘束部の方向に移動することを特徴とする薄肉金属円筒体の製造方法並びに製造装置である。
【００２３】
本発明もマンドレルの長さは、成型品の長さよりも短縮が可能であり、コンパクトな装置になるが、マンドレルおよび円筒状素管が回転も移動もせず、回転しごき部材の方が円筒状素管の軸線の回りを回転しつつ、素管拘束部材の方に移動していくところが請求項１〜６までの発明と異なる。
【発明の効果】
【００２４】
以上述べたように、円筒状素管を装着するマンドレルの軸芯を回転支持部材で支持し、さらに円筒状素管に引張り力を積極的に付加・併用することによって、マンドレルの回転に伴って発生しやすい加工製品の真直度不良、反り発生、肉厚不均一を防止し、さらに塑性加工された薄肉金属円筒体壁面の波打状外観不良を防止できる。
【００２５】
あるいはマンドレルの長さを短くすることによって、マンドレルの反りや振れ、偏心が少なくなり、大径・長尺の薄肉金属円筒体を成形する場合でも長いマンドレルの場合に生じやすい回転の不安定性に伴う加工製品の真直度不良、反り発生、肉厚不均一を防止することが容易になり、さらに成形装置の装置長を短縮できる。
【００２６】
また、マンドレルを回転せずしごきロ−ラを回転する方法によって、マンドレル回転に伴う成形性の不安定さを一層少なくし、かつ、装置長を短くできる。
【発明を実施するための最良の形態】
【００２７】
以下、本発明の実施の形態を図１から図５に基づいて説明する。
【００２８】
図５は、従来から知られているスピニング加工による金属円筒体の製造工程を示す。ステンレス鋼板等の塑性加工が可能な金属板５０を円筒形に成型後突き合わせ部をレ−ザ−溶接した金属円筒の両端に外側縁５２および内側縁５３を加工した円筒状素管５１を得る。または金属板５０を金型６０と６１との間でプレス加工した有底素管の底部に、ピアス孔５４を開けてフランジ部５２を付けた円筒状素管を得る。
【００２９】
次にスピニング加工機の円筒状素管支持部材のマンドレル６２に円筒状素管５１を装着し、円筒状素管の１端をマンドレルで拘束しつつマンドレルとともにマンドレルの軸芯の回りに回転する円筒状素管の壁面に回転しごきロ−ラ６３を押圧し、回転しごきロ−ラをマンドレル基部の方向に移動することによって円筒状素管の壁面は塑性変形し肉厚が薄くなる。この際、円筒状素管５２に引張り力を付加することも行われている。
【００３０】
次いで塑性加工されてない頭部５６および底部５７を切断除去し、端面を平滑に加工して薄肉金属円筒体５８を得る。
【００３１】
スピニング加工については、例えば特許文献１〜３にマンドレルで１端を拘束し、マンドレルとともに回転する円筒状素管の壁面に回転しごきロ−ラを押圧する事例が記載されており、また、非特許文献１には、マンドレルの軸芯を支持するマンドレルとともに回転する円筒状素管にロ−ラ−を押圧する加工事例が紹介されているし、また円筒状素管の「軸方向に張力を付加しながら加工すると、加工力が低下するとともにロ−ラ−前方の材料盛上がりも減少するが、製品の内径精度も向上することが明らかにされている。」と記載されている。
【００３２】
しかし、これまでの方法のようにマンドレルを軸芯で支持して回転するマンドレルの使用あるいは円筒状素管の軸方向に張力を付加することだけでは、製品の加工精度は不十分であることがわかった。本発明ではマンドレルを軸芯で支持して両持ちにした状態で回転することに加えて、さらに円筒状素管の軸方向に張力を積極的に付加・併用することにして成型品の加工精度向上を図る。
【００３３】
例えばステンレス鋼板SUS３０４製の内径４０ｍｍ、肉厚０．３ｍｍ、長さ１００ｍｍの円筒状素管を内径４０ｍｍ、長さ６００ｍｍのマンドレルに装着し、スピニング加工して内径４０ｍｍ、肉厚０．０５mm、長さ５００ｍｍの薄肉円筒金属体に成形する場合、
マンドレルの軸芯を支持せずに片持ち状態で加工すると、スピニング加工時の回転しごき部材からの負荷を受けてマンドレルの先端部に大きな曲げ応力、圧縮応力が作用する。その結果、マンドレルの振れ、たわみを助長する。これが成型品の形状不良原因になり、上記例で振れは０．５ｍｍであった。次にマンドレルの軸芯を支持回転部材で支持すると、振れは０．２ｍｍまで向上するが、内径はプラスマイナス０．５ｍｍの変動がある。これにさらに円筒状素管に引張り張力を付加することによって、内径はプラスマイナス０．０５ｍｍまで向上する。
【００３４】
円筒状素管に付加する張力は、成形する材料およびロ−ル形状によって異なる。例えばＳＵＳ３０４を内径４０ｍｍ、肉厚０．３ｍｍ、長さ１００ｍｍの円筒状素管から内径４０ｍｍ、肉厚０．０５mm、長さ４５０ｍｍの薄肉円筒金属体に成形する場合、円筒状素管の軸方向に加える張力は、大きすぎると加工中に円筒状素管の壁面が破断し、小さいと壁面の減厚された部分が盛り上がって、回転しごきロ−ルの軌跡に沿って螺旋状のうねりを生じる。ロ−ルの前面で盛り上がった減肉部分を円筒状素管の軸方向に引っ張ってロ−ルの外周にぴったりと密着させるとうねりは発生せず、加工品の内径精度は良好になる。
【００３５】
以下に、本発明の実施形態の一例を示す。図１は、前方回転しごき加工に分類される方法であり、回転しごきロ−ラ２０の移動方向と円筒状素管３０の延伸方向が一致する。支持回転部材２で支持されているマンドレル１に円筒状素管３０を装着し、マンドレルの軸芯を支持回転部材５で支持し、マンドレルが両持ち状態で回転することによってマンドレルの偏心回転を防止する方策を採り、その上に円筒素管の１端３２を内側に縁状に加工しているのでマンドレルの端部で拘束され、円筒状素管の他の１端３１に張力付加部材１０を当てて、円筒状素管３０に引張り力を付加することで肉厚の均一性、真直度、円筒度が優れた薄肉金属円筒体を高効率で成形できる。なお、図で黒塗り矢印は円筒状素管に付加する張力の方向、白抜き矢印は、回転しごき加工部材の移動方向を示す。
【００３６】
回転しごきロ−ラ２０は、円筒状素管の外周に対して１２０度の間隔で３個配置される場合、１個のロ−ルと２個のロ−ルが相対する位置に配置される場合、あるいは１対のロ−ラが相対して配置される場合があるが、円筒状素管の軸線方向に対して所定の間隔を有する。いずれも回転する円筒状素管の壁面に押圧することによって連れ回りしながら円筒状素管の軸線に沿って移動し、円筒状素管の壁面を減厚していく。
【００３７】
また、図２に示す方法は、後方回転しごき加工に分類される方法である。回転しごきロ−ラ２０の移動方向と円筒状素管３０の延伸方向が逆である。この方法においても図１と同様に支持回転部材２で支持されているマンドレル１の軸芯を支持回転部材５で支持し、マンドレルが両持ち状態で回転することによってマンドレルの偏心回転を防止する方策を採っているが、引張張力付加部材１０によって円筒状素管３０に付加する引張り力の方向としごきロ−ラの移動方向が逆であるために、円筒状素管の底部に内側縁３２の加工をしなくても円筒状素管に付加される引張り張力が効率よく作用する。
【００３８】
図２（Ａ）は、軸芯を支持する支持回転部材５で支持したマンドレル１に円筒状素管３０を装入し、円筒状素管の軸線の回りに回転させながら、回転しごき部材２０で円筒状素管野壁面を押圧することは、図１および図２と同じである。しかし、この発明では円筒状素管の１端を円筒状素管拘束部材１５で固定し、回転しごき部材２０を円筒状素管の拘束部とは逆方向に移動することによって円筒状素管の軸方向に張力を付加している。
【００３９】
図２（Ｂ）は、図２（Ａ）と基本的には同じであるが、円筒状素管の拘束部とは別の他の１端に張力付加部材１０を当て、回転しごき部材２０の移動と同じ方向に円筒状素管の軸線に沿って張力を付加する方法である。図２（Ａ）に比べて積極的に張力を付加しているので、形状安定性は一層、向上する。
【００４０】
図１および図２に示す方法は、円筒状素管を装着するマンドレルの長さは、最終成形品の長さより長いものが必要である。例えば前述した内径４０ｍｍ、肉厚０．０５mm、長さ５００ｍｍの薄肉金属円筒体に成形する場合には、マンドレル長は５００ｍｍ以上は必要であり、実用上は他の装置取り合いもあり６００ｍｍにしている。
【００４１】
さらに円筒状素管に引張り力を付加する油圧機器やマンドレルの軸芯を支持する支持回転部材の油圧機器のストロ−ク、成型品を取り出し搬出するスペ−スが必要であり、マンドレル長の３倍以上５倍程度の装置長になる。  
【００４２】
したがって大径・長尺の薄肉金属円筒体、例えば内径６００ｍｍ、肉厚０．２ｍｍ、長さ２，０００ｍｍの成型品を製造が可能な装置になると、油圧機器、そのストロ−ク長、成型品の取り出しスペ−スを含めると装置長は８、０００ｍｍ以上が必要である。
【００４３】
さらに外径６００ｍｍ、長さ２，２００ｍｍのマンドレルを軸芯で支持する支持回転部材を用いたにしてもマンドレルの偏心やたわみによる成型品への悪影響が非常に懸念されるところである。また、使用中の温度変化によるマンドレルの形状寸法の変化も影響が大きく、マンドレルが大きくなるほど装置コストの増大は著しい。
【００４４】
図３は、成型品の寸法が大きな薄肉金属円筒体の成型に適したスピニング加工装置で後方回転しごき加工に分類される。
【００４５】
例えば、前述した内径６００ｍｍ、肉厚０．２ｍｍ、長さ２，０００ｍｍの薄肉大径長尺円筒体を内径６００ｍｍ、肉厚０．８ｍｍ、長さ５００ｍｍの円筒状素管から成型する場合には、マンドレルの長さは６００ｍｍもあれば十分である。この寸法であれば片持ちであってもマンドレル回転時の偏心やたわみは少ない。また図３（Ａ）に示すように、円筒状素管３０をマンドレル１に装着し、支持回転部材２によってマンドレルとともに回転させつつ、円筒状素管拘束部材１５で円筒状素管の１端を拘束し、他の１端を張力付加部材１０で拘束して張力を円筒状素管３０の軸方向に付与する。
【００４６】
しごきロ−ラ２０は、円筒状素管３０の壁面を押圧しつつ引張り張力の方向とは逆方向に移動する。円筒状素管３０は、円筒状素管拘束部材１５によって拘束されているので、塑性加工され減厚した円筒体は図の右方向に伸びていく。
【００４７】
図３（Ｂ）および（Ｃ）は、円筒状素管３０の１端に張力付加部材の形態が異なる事例を示している。作用は図３（Ａ）と同じである。
【００４８】
図３（Ｄ）は、円筒状素管の一端を素管拘束部材１５で拘束し、マンドレルの中心部を貫通する張力付加部材１０で円筒状素管の他の１端に張力を付加しながら、マンドレル１と円筒状素管３０を回転しながら回転しごき加工部材２０で円筒状素管の壁面を押圧し、素管拘束部１５が図の右方に移動していく。なお、この図示例では張力付加部材はマンドレルの軸中心部を貫通して張力を付加することにしているが、円筒状素管の端部形状を折り返し加工した外側縁に張力付加部材を当てて円筒状素管の外周側から張力を付加してもよい。
【００４９】
図１から図３に示す加工では、いずれも円筒状素管を装着したマンドレルが回転することによって円筒状素管が回転しながら塑性加工を受ける。これに対して図４は、後方回転しごき加工に分類されるが、マンドレル１は固定しており、円筒状素管３０は回転しない。この場合も図３と同じく、内径６００ｍｍ、肉厚０．２ｍｍ、長さ２，０００ｍｍの薄肉大径長尺円筒体を内径６００ｍｍ、肉厚０．８ｍｍ、長さ５００ｍｍの円筒状素管から成型する場合、マンドレルの長さは６００ｍｍでよい。
【００５０】
マンドレル支持部材３によって固定支持されているマンドレル１に円筒状素管３０を装着する。円筒状素管３０の壁面を押圧する複数のしごきロ−ラ２０を配置した回転しごきロ−ラ保持部材２１が円筒状素管３０の外周を回転することによって、しごきロ−ラ２０は自転しつつ、円筒状素管３０の壁面を塑性加工していく。
【００５１】
回転しごきロ−ラ２０は図の左方に移動し、延伸した素管は内側折り曲げ縁３２を縁拘束部材１６で拘束し、引張り張力付加軸部材１７が右方に押して延伸部分を右方に移動させていく。
【００５２】
この引張り張力付加軸部材１７はマンドレル固定支持部材３によって固定支持されているマンドレルの軸芯を通って油圧機器で張力を付加できる。この場合も図３（Ｄ）と同様、円筒状素管の端部形状を折り返し加工した外側縁に張力付加部材を当てて円筒状素管の外周側から張力を付加してもよい。マンドレルは固定しているのでより安定した形状寸法のスピニング加工が可能である。
【００５３】
図１から図４に示すように、円筒状素管３０の端部を拘束し、あるいは円筒状素管に張力を付加するために円筒状素管の端部を加工することが望ましい。この形状は、プレス加工時のフランジを整形してもよく、カップ状形態の底部にピアス孔を開けてもよい。また溶接で円筒体を成形した場合には、両端を折り曲げ加工して縁状にしてもよいし、他に加工した円環状体を溶接で円筒体の両端に取り付けてもよい。縁状部分は円筒体の周囲に連続した円環状でもよく、部分的な切れ目があってもよい。また、円筒体に縁状の加工は行わず、円筒体の壁面を治具で内外から挟んで拘束する形態であってもよく、方法を問わず、円筒状素管の端部を拘束し、あるいは張力を付加できればよい。
【図面の簡単な説明】
【００５４】
【図１】本発明の実施形態を示す事例で（Ａ）は、円筒状素管の両端拘束型、（Ｂ）は、円筒状素管の片端拘束型で張力付加方式
【図２】本発明の実施形態を示す事例で円筒状素管の１端を拘束型。（Ｂ）は、さらに張力付加部材による張力付加型。
【図３】本発明の実施形態を示す事例でマンドレル短縮化、マンドレル回転型
【図４】本発明の実施形態を示す事例でマンドレル短縮化、マンドレル固定型
【図５】従来の加工工程
【符号の説明】
【００５５】
１．円筒状素管支持部材のマンドレル
２．支持回転部材
３．支持固定部材
５．マンドレル軸芯支持回転部材
１０．張力付加部材
１５．円筒状素管拘束部材
２０．回転しごき加工部材
２１．回転しごきロ−ラ保持部材
３０．円筒状素管
３１．外側縁
３２．内側縁
５０．金属板
５１．溶接線
５２．外側縁の事例
５３．内側縁の事例
５４．ピアス孔
５５．減厚成形部
５６、５７．未減厚部
５８．薄肉金属円筒体
６０．６１．金型
６２．マンドレル
６３．回転しごきロ−ラ
【図１】
2009006359.tif 000003
【図２】
2009006359.tif 000004
【図３】
2009006359.tif 000005
【図４】
2009006359.tif 000006
【図５】
2009006359.tif 000007
【手続補正書】
【提出日】平成20年8月5日(2008.8.5)
【手続補正１】
【補正対象書類名】特許請求の範囲
【補正対象項目名】全文
【補正方法】変更
【補正の内容】
【特許請求の範囲】
【請求項１】
塑性加工が可能な金属から成る円筒状素管を装着する円筒状素管支持部材であるマンドレルと、前記円筒状素管の側壁を加圧する回転しごき加工部材を有する薄肉金属円筒体製造工程において、円筒状素管をマンドレルに装着した後、円筒状素管の１端をマンドレルで拘束し、円筒状素管に張力を付加する張力付加部材を円筒状素管の他の１端に当て、円筒状素管の軸線に沿って引張り力を付加しながら、マンドレルの軸芯を支持する支持回転部材でマンドレルの軸芯を支持して、マンドレルが円筒状素管とともに円筒状素管の軸線の回りを回転し、さらに回転しごき加工部材が円筒状素管の壁面を押圧しつつ、引張り力付加の方向と同方向に円筒状素管の軸線に沿って移動することを特徴とする薄肉金属円筒体の製造装置。
【請求項２】
前記薄肉金属円筒体製造工程において、円筒状素管をマンドレルに装着した後、円筒状素管に張力を付加する張力付加部材を円筒状素管の１端に当て、円筒状素管の軸線に沿って引張り力を付加しながら、マンドレルの軸芯を支持する支持回転部材でマンドレルの軸芯を支持して、マンドレルが円筒状素管とともに円筒状素管の軸線の回りを回転し、さらに回転しごき加工部材が円筒状素管の壁面を押圧しつつ、引張り力付加の方向と逆方向に円筒状素管の軸線に沿って移動することを特徴とする薄肉金属円筒体の製造装置。
【請求項３】
前記薄肉金属円筒体製造工程において、円筒状素管をマンドレルに装着した後、円筒状素管の端部を拘束する素管拘束部材で円筒状素管の１端を拘束しながら、マンドレルの軸芯を支持する支持回転部材でマンドレルの軸芯を支持して、マンドレルが円筒状素管とともに円筒状素管の軸線の回りを回転し、さらに回転しごき加工部材が円筒状素管の壁面に押圧しつつ、円筒素管の拘束端部と逆方向に円筒状素管の軸線に沿って移動することを特徴とする薄肉金属円筒体の製造装置。
【請求項４】
前記薄肉金属円筒体製造工程において、円筒状素管をマンドレルに装着した後、円筒状素管の端部を拘束する素管拘束部材で円筒状素管の１端を拘束し、円筒状素管に張力を付加する張力付加部材を円筒状素管の他の１端に当て、円筒状素管の軸線に沿って引張り力を付加しながら、マンドレルの軸芯を支持する支持回転部材でマンドレルの軸芯を支持して、マンドレルが円筒状素管とともに円筒状素管の軸線の回りを回転し、さらに回転しごき加工部材が円筒状素管の壁面に押圧しつつ、円筒素管の拘束端部と逆方向に円筒状素管の軸線に沿って移動することを特徴とする薄肉金属円筒体の製造装置。
【請求項５】
前記薄肉金属円筒体製造工程において、成型後の製品よりも長さが短いマンドレルに円筒状素管を装着した後、円筒状素管の端部を拘束固定する素管拘束部材で円筒状素管の１端を拘束し、円筒状素管に張力を付加する張力付加部材を円筒状素管の他の１端に当て、円筒状素管の軸線に沿って引張り力を付加しながら、マンドレルの軸芯を支持する支持回転部材でマンドレルの軸芯を支持して、マンドレルが円筒状素管とともに円筒状素管の軸線の回りを回転し、さらに回転しごき加工部材が円筒状素管の壁面に押圧しつつ、円筒素管の拘束端部の方向に円筒状素管の軸線に沿って移動することを特徴とする薄肉金属円筒体の製造装置。
【請求項６】
前記薄肉金属円筒体製造工程において、成型後の製品よりも長さが短いマンドレルに円筒状素管を装着した後、円筒状素管の端部を拘束固定する素管拘束部材で円筒状素管の１端を拘束し、円筒状素管に張力を付加する張力付加部材を円筒状素管の他の１端に当て、円筒状素管の軸線に沿って引張り力を付加しながら、回転しごき加工部材が円筒状素管の壁面に押圧し、マンドレルが円筒状素管とともに円筒状素管の軸線の回りを回転しつつ回転しごき加工部材の方向に円筒状素管の軸線に沿って移動することを特徴とする薄肉金属円筒体の製造装置。
【請求項７】
前記薄肉金属円筒体製造工程において、成型後の製品よりも長さが短いマンドレルに円筒状素管を装着した後、円筒状素管の端部を拘束固定する素管拘束部材で円筒状素管の１端を拘束し、円筒状素管に張力を付加する張力付加部材を円筒状素管の他の１端に当て、円筒状素管の軸線に沿って円筒素管の拘束端部と逆方向に引張り力を付加し、円筒状素管の壁面を押圧しつつ自転する複数の回転しごきロ−ラを備えた回転しごき加工部材が円筒状素管の軸線の回りを回転しつつ円筒状素管の軸線に沿って素管拘束固定部の方向に移動することを特徴とする薄肉金属円筒体の製造装置。
【手続補正２】
【補正対象書類名】明細書
【補正対象項目名】全文
【補正方法】変更
【補正の内容】
【発明の詳細な説明】
【技術分野】
【０００１】
本発明は、薄肉の金属円筒体の製造装置に関し、特に光学フィルム、ナノインプリント、電子写真式プリンタ−用等のロ−ラやベルトとして使用可能な薄肉円筒体の製造装置に関する。
【背景技術】
【０００２】
従来、光学フィルム製造、ナノインプリント、大小型電子写真式プリンタ−用、電子材料のフィルムラミネ−ト、高精度印刷のロ−ラやベルトとして、肉厚０．０３ないし０．３ｍｍの範囲のポリスチレンフィルム、ポリイミドフィルム製が用いられることが多い。
【０００３】
また、ニッケルめっき液中で電気めっきを行い、円筒形のマスタ上にニッケル金属を析出した電鋳品をマスタから抜き取るニッケル電鋳法で作られている。
【０００４】
あるいは下記特許文献および参考文献に記載されているようにマンドレルに装着した塑性加工が可能な金属からなる有底素菅を軸線の回りに回転させつつ、加工ロ−ラを有底素菅の側壁に押し当てることによって、有底素菅側壁の肉厚を薄くし、長さを引き伸ばす方法で作られた金属円筒体が用いられている。以下、この製法をスピニング加工という。
【特許文献１】特開２００１−２２５１３４号
【特許文献２】特開２００３−２７５８３４号
【特許文献３】特開２００６−２１２６７０号
【非特許文献１】日本塑性加工学会編「回転加工−転造とスピニング−」（コロナ社）
【発明の開示】
【発明が解決しようとする課題】
【０００５】
上述した用途のロ−ラやベルトは、加熱、加圧、冷却、剥離等の連続処理が行われる工程で用いられるので、熱伝導性、耐熱性が良好なことが望ましく、また、回転体として用いられるので疲労強度、剛性が優れていることが求められている。
【０００６】
しかし、ポリスチレン、ポリイミドのような樹脂系材料の場合は、熱伝導性が悪く、ニッケル電鋳品は、熱伝導性は優れているが２００℃以上の温度では熱脆化を起こす問題がある。
【０００７】
スピニング加工では、アルミニウム、ステンレス、ニッケル、チタン、銅あるいはステンレスと銅のクラッド材などを材料として塑性加工を行い、シ−ムレスの薄肉金属円筒体に成形する。金属の持つ優れた熱伝導性、耐熱性、疲労強度、剛性を活かしたロ−ラ、ベルトが得られ、今後、広範囲な応用分野が期待されている。
【０００８】
しかしながらスピニング加工では、円筒状素管を装着して回転するマンドレルに偏心やたわみがあるとマンドレル回転が不均一になり、薄肉金属円筒体の肉厚の均一性、真直度、円筒性、平滑性等の特性が損なわれる問題があった。益々厳しい基準を要求される上記用途向け製品の生産では、歩留まり、生産性において改善すべき課題であった。特に肉厚が０．０５ｍｍ以下の極薄肉金属円筒体に対して厳しい加工精度を求められ、さらに薄肉金属円筒体が大径・長尺化になるにつれて、従来の方法では対応が困難であった。
【０００９】
本発明は、以上のような従来の金属円筒体の製造装置における問題点に鑑みてなされたものであり、光学フィルム製造、ナノインプリント、電子写真式プリンタ−用のロ−ラやベルトに用いられる薄肉金属円筒体を高品質で効率よく製造する装置を提供することを目的とするもので、大径・長尺の薄肉金属円筒体の製造にも対応している。
【課題を解決するための手段】
【００１０】
この目的を達成するため、本発明のうち、請求項１は、塑性加工が可能な金属から成る円筒状素管を装着する円筒状素管支持部材であるマンドレルと、前記円筒状素管の側壁を加圧する回転しごき加工部材を有する薄肉金属円筒体製造工程において、円筒状素管をマンドレルに装着した後、円筒状素管の１端をマンドレルで拘束し、円筒状素管に張力を付加する張力付加部材を円筒状素管の他の１端に当て、円筒状素管の軸線に沿って引張り力を付加しながら、マンドレルの軸芯を支持する支持回転部材でマンドレルの軸芯を支持して、マンドレルが円筒状素管とともに円筒状素管の軸線の回りを回転しつつ、回転しごき加工部材が円筒状素管の壁面を押圧しつつ、引張り力付加の方向と同方向に円筒状素管の軸線に沿って移動することを特徴とする薄肉金属円筒体の製造装置を提供する。
【００１１】
円筒状素管をスピニング加工で塑性加工し、薄肉金属円筒管にする場合に、円筒状素管を装入するマンドレルがその軸線の回りに均等に回転することが重要であり、マンドレルに偏心あるいはたわみがあると回転が不均一になり、成形された薄肉円筒体は肉厚の不均一、真直性不良、円筒度不良、反り等の品質低下を招く。これは薄肉金属円筒体の直径が小さく、長さが長いほど顕著に影響が出てくる。そこで片持ちのマンドレルの他端軸芯を支持回転部材で支持して両持ち回転で、マンドレルおよび円筒状素管を回転することによって小径・長尺のマンドレルでも回転の安定性が向上し、マンドレルの振れや偏心による成型品の品位低下は防止できる。さらに円筒状素管の円周に均一な引張り力を付加しながら、回転しごき加工部材を円筒状素管の壁面に押圧し、かつ円筒状素管の軸線に沿って引張り力付加の方向と同方向に移動することによって、一層、形状が優れた薄肉金属円筒体の成形が可能になる。
【００１２】
また、第２の課題解決手段による作用は次のとおりである。すなわち、前記薄肉金属円筒体製造工程において、円筒状素管をマンドレルに装着した後、円筒状素管に張力を付加する張力付加部材を円筒状素管の１端に当て、円筒状素管の軸線に沿って引張り力を付加しながら、マンドレルの軸芯を支持する支持回転部材でマンドレルの軸芯を支持して、マンドレルが円筒状素管とともに円筒状素管の軸線の回りを回転し、さらに回転しごき加工部材が円筒状素管の壁面を押圧しつつ、引張り力付加の方向と逆方向に円筒状素管の軸線に沿って移動することを特徴とする薄肉金属円筒体の製造装置である。
【００１３】
前請求項の発明では、円筒状素管に付加する引張り力の方向と回転しごき加工部材の移動方向が同一であるが、本発明では円筒状素管に付加する引張り力の方向に対して、回転しごき加工部材の移動方向を逆にしたのである。これによって円筒状素管の１端の円筒素管拘束が不要になり、かつ、回転しごき加工部材の移動によって円筒状素管に生じる延伸力と拘束引張り力の方向が逆であるから、円筒状素管に作用する引張り力がより効果的である。
【００１４】
また、第３の請求項に記載されている発明は、前記薄肉金属円筒体製造工程において、円筒状素管をマンドレルに装着した後、円筒状素管の端部を拘束する素管拘束部材で円筒状素管の１端を拘束しながら、マンドレルの軸芯を支持する支持回転部材でマンドレルの軸芯を支持して、マンドレルが円筒状素管とともに円筒状素管の軸線の回りを回転し、さらに回転しごき加工部材が円筒状素管の壁面に押圧しつつ、円筒素管の拘束端部と逆方向に円筒状素管の軸線に沿って移動することを特徴とする薄肉金属円筒体の製造装置である。
【００１５】
前記請求項１と請求項２は、円筒状素管に一端に張力付加部材を当てて、円筒素管の軸線に沿って引張り力を付加していたが、この発明では円筒状素管の一端を拘束している。円筒状素管の壁面を押圧している回転しごき加工部材の移動によって円筒状素管に生じる延伸力で引張り力を円筒状素管に与える方式である。  
【００１６】
また、請求項４で記載しているように、前記薄肉金属円筒体製造工程において、円筒状素管をマンドレルに装着した後、円筒状素管の端部を拘束する素管拘束部材で円筒状素管の１端を拘束しながら、円筒状素管に張力を付加する張力付加部材を円筒状素管の他の１端に当て、円筒状素管の軸線に沿って引張り力を付加しながら、マンドレルの軸芯を支持する支持回転部材でマンドレルの軸芯を支持して、マンドレルが円筒状素管とともに円筒状素管の軸線の回りを回転し、さらに回転しごき加工部材が円筒状素管の壁面に押圧しつつ、円筒素管の拘束端部と逆方向に円筒状素管の軸線に沿って移動することを特徴とする薄肉金属円筒体の製造装置も効果的である。
【００１７】
この発明は、請求項３に記載した方法に加えて、円筒状素管の１端を拘束しながら他の１端に張力付加部材を当てて、さらに積極的に円筒素管の軸線に沿って円筒状素管に引張り力を付加するものである。これによって円筒状素管の形状が一層改善される。
【００１８】
また、請求項５は、前記薄肉金属円筒体製造工程において、成型後の製品よりも長さが短いマンドレルに円筒状素管を装着した後、円筒状素管の端部を拘束する素管拘束部材で円筒状素管の１端を拘束し、円筒状素管に張力を付加する張力付加部材を円筒状素管の他の１端に当て、円筒状素管の軸線に沿って引張り力を付加しながら、マンドレルの軸芯を支持する支持回転部材でマンドレルの軸芯を支持して、マンドレルが円筒状素管とともに円筒状素管の軸線の回りを回転し、さらに回転しごき加工部材が円筒状素管の壁面に押圧しつつ、円筒素管の拘束端部の方向に円筒状素管の軸線に沿って移動することを特徴とする薄肉金属円筒体の製造装置である。
【００１９】
前記請求項１から４までの発明は、成型後の薄肉金属円筒体の長さに相当する長さを有するマンドレルに円筒状素管を装着してスピニング加工を行う。回転しごき加工され薄肉になった部分もマンドレル上を移動し、成形が完了してから薄肉金属円筒体をマンドレルから抜き取るのである。したがって薄肉金属円筒体の成形品長さが２０００ｍｍであれば、長さが２０００ｍｍ以上の長いマンドレルが必要になる。薄肉金属円筒管の長さが長くなるほどマンドレルの軸芯を支持回転部材で支持していてもマンドレルのたわみを生じるし、マンドレルの剛体の重量を支持する装置も頑丈さを要求される。また、マンドレルの長さと成型後の薄肉金属環状体をマンドレルから抜き取る装置の長さ、およびマンドレルから成型品を抜き取るスペ−スが必要であるので、装置の長さは成型品の長さの３倍超が必要になる。しかし、本発明によれば、マンドレルの長さは円筒状素管の長さ程度まで短縮でき、成型品長さが２０００ｍｍであっても円筒状素管の長さが５００ｍｍであればマンドレルの長さは５００ｍｍを少々超える程度でよい。マンドレルが短縮化出来て装置は簡素化が可能である。また、マンドレルのたわみ、偏心を最小にすることが容易である。
【００２０】
請求項６は、前記薄肉金属円筒体製造工程において、成型後の製品よりも長さが短いマンドレルに円筒状素管を装着した後、円筒状素管の端部を拘束する素管拘束部材で円筒状素管の１端を拘束し、円筒状素管に張力を付加する張力付加部材を円筒状素管の他の１端に当て、円筒状素管の軸線に沿って引張り力を付加しながら、回転しごき加工部材が円筒状素管の壁面に押圧し、マンドレルが円筒状素管とともに円筒状素管の軸線の回りを回転し、さらに回転しごき加工部材の方向に円筒状素管の軸線に沿って移動することを特徴とする薄肉金属円筒体の製造装置である。
【００２１】
請求項５の発明では、円筒状素管を装着しているマンドレルは固定しており、しごきロ−ラを円筒状素管上に装備している回転しごき加工部材が円筒状素管の軸線の回りを回転しながら移動する。それに対して請求項６では円筒状素管支持部材のマンドレルは、前請求項と同じく円筒状素管の長さよりも少々長い程度まで短縮化することが可能であることと、マンドレルは回転することは同じであるが、回転しごき部材は移動せず、マンドレルの方が素管拘束部材で円筒状素管を拘束しながら、所定位置にある回転しごき部材の方に移動するところが異なる。円筒状素管の他の１端に張力付加部材を当て、円筒状素管の軸線に沿って張力を付加する。この例でもマンドレルの長さは短いので、マンドレルの振れや偏心は無く、成型品の真直度不良、反り発生など品位低下原因がなく、大径・長尺の薄肉金属円筒体の成形であっても高品位の成形が可能である。
【００２２】
請求項７の発明は、前記薄肉金属円筒体製造工程において、成型後の製品よりも長さが短いマンドレルに円筒状素管を装着した後、円筒状素管の端部を拘束する素管拘束部材で円筒状素管の１端を拘束し、円筒状素管に張力を付加する張力付加部材を円筒状素管の他の１端に当て、円筒状素管の軸線に沿って円筒素管の拘束端部と逆方向に引張り力を付加し、円筒状素管の壁面を押圧しつつ自転する複数の回転しごきロ−ラを備えた回転しごき加工部材が円筒状素管の回りを回転しつつ円筒状素管の軸線に沿って素管拘束部の方向に移動することを特徴とする薄肉金属円筒体の製造装置である。
【００２３】
本発明もマンドレルの長さは、成型品の長さよりも短縮が可能であり、コンパクトな装置になるが、マンドレルおよび円筒状素管が回転も移動もせず、回転しごき部材の方が円筒状素管の軸線の回りを回転しつつ、素管拘束部材の方に移動していくところが請求項１〜６までの発明と異なる。
【発明の効果】
【００２４】
以上述べたように、円筒状素管を装着するマンドレルの軸芯を回転支持部材で支持し、さらに円筒状素管に引張り力を積極的に付加・併用することによって、マンドレルの回転に伴って発生しやすい加工製品の真直度不良、反り発生、肉厚不均一を防止し、さらに塑性加工された薄肉金属円筒体壁面の波打状外観不良を防止できる。
【００２５】
あるいはマンドレルの長さを短くすることによって、マンドレルの反りや振れ、偏心が少なくなり、大径・長尺の薄肉金属円筒体を成形する場合でも長いマンドレルの場合に生じやすい回転の不安定性に伴う加工製品の真直度不良、反り発生、肉厚不均一を防止することが容易になり、さらに成形装置の装置長を短縮できる。
【００２６】
また、マンドレルを回転せずしごきロ−ラを回転する方法によって、マンドレル回転に伴う成形性の不安定さを一層少なくし、かつ、装置長を短くできる。
【発明を実施するための最良の形態】
【００２７】
以下、本発明の実施の形態を図１から図５に基づいて説明する。
【００２８】
図５は、従来から知られているスピニング加工による金属円筒体の製造工程を示す。ステンレス鋼板等の塑性加工が可能な金属板５０を円筒形に成型後突き合わせ部をレ−ザ−溶接した金属円筒の両端に外側縁５２および内側縁５３を加工した円筒状素管５１を得る。または金属板５０を金型６０と６１との間でプレス加工した有底素管の底部に、ピアス孔５４を開けてフランジ部５２を付けた円筒状素管を得る。
【００２９】
次にスピニング加工機の円筒状素管支持部材のマンドレル６２に円筒状素管５１を装着し、円筒状素管の１端をマンドレルで拘束しつつマンドレルとともにマンドレルの軸芯の回りに回転する円筒状素管の壁面に回転しごきロ−ラ６３を押圧し、回転しごきロ−ラをマンドレル基部の方向に移動することによって円筒状素管の壁面は塑性変形し肉厚が薄くなる。この際、円筒状素管５２に引張り力を付加することも行われている。 
【００３０】
次いで塑性加工されてない頭部５６および底部５７を切断除去し、端面を平滑に加工して薄肉金属円筒体５８を得る。
【００３１】
スピニング加工については、例えば特許文献１〜３にマンドレルで１端を拘束し、マンドレルとともに回転する円筒状素管の壁面に回転しごきロ−ラを押圧する事例が記載されており、また、非特許文献１には、マンドレルの軸芯を支持するマンドレルとともに回転する円筒状素管にロ−ラ−を押圧する加工事例が紹介されているし、また円筒状素管の「軸方向に張力を付加しながら加工すると、加工力が低下するとともにロ−ラ−前方の材料盛上がりも減少するが、製品の内径精度も向上することが明らかにされている。」と記載されている。
【００３２】
しかし、これまでの方法のようにマンドレルを軸芯で支持して回転するマンドレルの使用あるいは円筒状素管の軸方向に張力を付加することだけでは、製品の加工精度は不十分であることがわかった。本発明ではマンドレルを軸芯で支持して両持ちにした状態で回転することに加えて、さらに円筒状素管の軸方向に張力を積極的に付加・併用することにして成型品の加工精度向上を図る。
【００３３】
例えばステンレス鋼板SUS３０４製の内径４０ｍｍ、肉厚０．３ｍｍ、長さ１００ｍｍの円筒状素管を内径４０ｍｍ、長さ６００ｍｍのマンドレルに装着し、スピニング加工して内径４０ｍｍ、肉厚０．０５mm、長さ５００ｍｍの薄肉円筒金属体に成形する場合、マンドレルの軸芯を支持せずに片持ち状態で加工すると、スピニング加工時の回転しごき部材からの負荷を受けてマンドレルの先端部に大きな曲げ応力、圧縮応力が作用する。その結果、マンドレルの振れ、たわみを助長する。これが成型品の形状不良原因になり、上記例で振れは０．５ｍｍであった。次にマンドレルの軸芯を支持回転部材で支持すると、振れは０．２ｍｍまで向上するが、内径はプラスマイナス０．５ｍｍの変動がある。これにさらに円筒状素管に引張り張力を付加することによって、内径はプラスマイナス０．０５ｍｍまで向上する。
【００３４】
円筒状素管に付加する張力は、成形する材料およびロ−ル形状によって異なる。例えばＳＵＳ３０４を内径４０ｍｍ、肉厚０．３ｍｍ、長さ１００ｍｍの円筒状素管から内径４０ｍｍ、肉厚０．０５mm、長さ４５０ｍｍの薄肉円筒金属体に成形する場合、円筒状素管の軸方向に加える張力は、大きすぎると加工中に円筒状素管の壁面が破断し、小さいと壁面の減厚された部分が盛り上がって、回転しごきロ−ルの軌跡に沿って螺旋状のうねりを生じる。ロ−ルの前面で盛り上がった減肉部分を円筒状素管の軸方向に引っ張ってロ−ルの外周にぴったりと密着させるとうねりは発生せず、加工品の内径精度は良好になる。
【００３５】
以下に、本発明の実施形態の一例を示す。図１は、前方回転しごき加工に分類される方法であり、回転しごきロ−ラ２０の移動方向と円筒状素管３０の延伸方向が一致する。支持回転部材２で支持されているマンドレル１に円筒状素管３０を装着し、マンドレルの軸芯を支持回転部材５で支持し、マンドレルが両持ち状態で回転することによってマンドレルの偏心回転を防止する方策を採り、その上に円筒素管の１端３２を内側に縁状に加工しているのでマンドレルの端部で拘束され、円筒状素管の他の１端３１に張力付加部材１０を当てて、円筒状素管３０に引張り力を付加することで肉厚の均一性、真直度、円筒度が優れた薄肉金属円筒体を高効率で成形できる。なお、図で黒塗り矢印は円筒状素管に付加する張力の方向、白抜き矢印は、回転しごき加工部材の移動方向を示す。
【００３６】
回転しごきロ−ラ２０は、円筒状素管の外周に対して１２０度の間隔で３個配置される場合、１個のロ−ルと２個のロ−ルが相対する位置に配置される場合、あるいは１対のロ−ラが相対して配置される場合があるが、円筒状素管の軸線方向に対して所定の間隔を有する。いずれも回転する円筒状素管の壁面に押圧することによって連れ回りしながら円筒状素管の軸線に沿って移動し、円筒状素管の壁面を減厚していく。
【００３７】
また、図２に示す方法は、後方回転しごき加工に分類される方法である。回転しごきロ−ラ２０の移動方向と円筒状素管３０の延伸方向が逆である。この方法においても図１と同様に支持回転部材２で支持されているマンドレル１の軸芯を支持回転部材５で支持し、マンドレルが両持ち状態で回転することによってマンドレルの偏心回転を防止する方策を採っているが、引張張力付加部材１０によって円筒状素管３０に付加する引張り力の方向としごきロ−ラの移動方向が逆であるために、円筒状素管の底部に内側縁３２の加工をしなくても円筒状素管に付加される引張り張力が効率よく作用する。
【００３８】
図２（Ａ）は、軸芯を支持する支持回転部材５で支持したマンドレル１に円筒状素管３０を装入し、円筒状素管の軸線の回りに回転させながら、回転しごき部材２０で円筒状素管野壁面を押圧することは、図１および図２と同じである。しかし、この発明では円筒状素管の１端を円筒状素管拘束部材１５で固定し、回転しごき部材２０を円筒状素管の拘束部とは逆方向に移動することによって円筒状素管の軸方向に張力を付加している。
【００３９】
図２（Ｂ）は、図２（Ａ）と基本的には同じであるが、円筒状素管の拘束部とは別の他の１端に張力付加部材１０を当て、回転しごき部材２０の移動と同じ方向に円筒状素管の軸線に沿って張力を付加する方法である。図２（Ａ）に比べて積極的に張力を付加しているので、形状安定性は一層、向上する。
【００４０】
図１および図２に示す方法は、円筒状素管を装着するマンドレルの長さは、最終成形品の長さより長いものが必要である。例えば前述した内径４０ｍｍ、肉厚０．０５mm、長さ５００ｍｍの薄肉金属円筒体に成形する場合には、マンドレル長は５００ｍｍ以上は必要であり、実用上は他の装置取り合いもあり６００ｍｍにしている。
【００４１】
さらに円筒状素管に引張り力を付加する油圧機器やマンドレルの軸芯を支持する支持回転部材の油圧機器のストロ−ク、成型品を取り出し搬出するスペ−スが必要であり、マンドレル長の３倍以上５倍程度の装置長になる。  
【００４２】
したがって大径・長尺の薄肉金属円筒体、例えば内径６００ｍｍ、肉厚０．２ｍｍ、長さ２，０００ｍｍの成型品を製造が可能な装置になると、油圧機器、そのストロ−ク長、成型品の取り出しスペ−スを含めると装置長は８、０００ｍｍ以上が必要である。
【００４３】
さらに外径６００ｍｍ、長さ２，２００ｍｍのマンドレルを軸芯で支持する支持回転部材を用いたにしてもマンドレルの偏心やたわみによる成型品への悪影響が非常に懸念されるところである。また、使用中の温度変化によるマンドレルの形状寸法の変化も影響が大きく、マンドレルが大きくなるほど装置コストの増大は著しい。
【００４４】
図３は、成型品の寸法が大きな薄肉金属円筒体の成型に適したスピニング加工装置で後方回転しごき加工に分類される。
【００４５】
例えば、前述した内径６００ｍｍ、肉厚０．２ｍｍ、長さ２，０００ｍｍの薄肉大径長尺円筒体を内径６００ｍｍ、肉厚０．８ｍｍ、長さ５００ｍｍの円筒状素管から成型する場合には、マンドレルの長さは６００ｍｍもあれば十分である。この寸法であれば片持ちであってもマンドレル回転時の偏心やたわみは少ない。また図３（Ａ）に示すように、円筒状素管３０をマンドレル１に装着し、支持回転部材２によってマンドレルとともに回転させつつ、円筒状素管拘束部材１５で円筒状素管の１端を拘束し、他の１端を張力付加部材１０で拘束して張力を円筒状素管３０の軸方向に付与する。 
【００４６】
しごきロ−ラ２０は、円筒状素管３０の壁面を押圧しつつ引張り張力の方向とは逆方向に移動する。円筒状素管３０は、円筒状素管拘束部材１５によって拘束されているので、塑性加工され減厚した円筒体は図の右方向に伸びていく。
【００４７】
図３（Ｂ）および（Ｃ）は、円筒状素管３０の１端に張力付加部材の形態が異なる事例を示している。作用は図３（Ａ）と同じである。
【００４８】
図３（Ｄ）は、円筒状素管の一端を素管拘束部材１５で拘束し、マンドレルの中心部を貫通する張力付加部材１０で円筒状素管の他の１端に張力を付加しながら、マンドレル１と円筒状素管３０を回転しながら回転しごき加工部材２０で円筒状素管の壁面を押圧し、素管拘束部１５が図の右方に移動していく。なお、この図示例では張力付加部材はマンドレルの軸中心部を貫通して張力を付加することにしているが、円筒状素管の端部形状を折り返し加工した外側縁に張力付加部材を当てて円筒状素管の外周側から張力を付加してもよい。
【００４９】
図１から図３に示す加工では、いずれも円筒状素管を装着したマンドレルが回転することによって円筒状素管が回転しながら塑性加工を受ける。これに対して図４は、後方回転しごき加工に分類されるが、マンドレル１は固定しており、円筒状素管３０は回転しない。この場合も図３と同じく、内径６００ｍｍ、肉厚０．２ｍｍ、長さ２，０００ｍｍの薄肉大径長尺円筒体を内径６００ｍｍ、肉厚０．８ｍｍ、長さ５００ｍｍの円筒状素管から成型する場合、マンドレルの長さは６００ｍｍでよい。
【００５０】
マンドレル支持部材３によって固定支持されているマンドレル１に円筒状素管３０を装着する。円筒状素管３０の壁面を押圧する複数のしごきロ−ラ２０を配置した回転しごきロ−ラ保持部材２１が円筒状素管３０の外周を回転することによって、しごきロ−ラ２０は自転しつつ、円筒状素管３０の壁面を塑性加工していく。
【００５１】
回転しごきロ−ラ２０は図の左方に移動し、延伸した素管は内側折り曲げ縁３２を縁拘束部材１６で拘束し、引張り張力付加軸部材１７が右方に押して延伸部分を右方に移動させていく。
【００５２】
この引張り張力付加軸部材１７はマンドレル固定支持部材３によって固定支持されているマンドレルの軸芯を通って油圧機器で張力を付加できる。この場合も図３（Ｄ）と同様、円筒状素管の端部形状を折り返し加工した外側縁に張力付加部材を当てて円筒状素管の外周側から張力を付加してもよい。マンドレルは固定しているのでより安定した形状寸法のスピニング加工が可能である。
【００５３】
図１から図４に示すように、円筒状素管３０の端部を拘束し、あるいは円筒状素管に張力を付加するために円筒状素管の端部を加工することが望ましい。この形状は、プレス加工時のフランジを整形してもよく、カップ状形態の底部にピアス孔を開けてもよい。また溶接で円筒体を成形した場合には、両端を折り曲げ加工して縁状にしてもよいし、他に加工した円環状体を溶接で円筒体の両端に取り付けてもよい。縁状部分は円筒体の周囲に連続した円環状でもよく、部分的な切れ目があってもよい。また、円筒体に縁状の加工は行わず、円筒体の壁面を治具で内外から挟んで拘束する形態であってもよく、方法を問わず、円筒状素管の端部を拘束し、あるいは張力を付加できればよい。
【図面の簡単な説明】
【００５４】
【図１】本発明の実施形態を示す事例で（Ａ）は、円筒状素管の両端拘束型、（Ｂ）は、円筒状素管の片端拘束型で張力付加方式
【図２】本発明の実施形態を示す事例で円筒状素管の１端を拘束型。（Ｂ）は、さらに張力付加部材による張力付加型。
【図３】本発明の実施形態を示す事例でマンドレル短縮化、マンドレル回転型
【図４】本発明の実施形態を示す事例でマンドレル短縮化、マンドレル固定型
【図５】従来の加工工程
【符号の説明】
【００５５】
１．円筒状素管支持部材のマンドレル
２．支持回転部材
３．支持固定部材
５．マンドレル軸芯支持回転部材
１０．張力付加部材
１５．円筒状素管拘束部材
２０．回転しごき加工部材
２１．回転しごきロ−ラ保持部材
３０．円筒状素管
３１．外側縁
３２．内側縁
５０．金属板
５１．溶接線
５２．外側縁の事例
５３．内側縁の事例
５４．ピアス孔
５５．減厚成形部
５６、５７．未減厚部
５８．薄肉金属円筒体
６０．６１．金型
６２．マンドレル
６３．回転しごきロ−ラ